ШИХТОВЫЙ СОСТАВ ГЛАЗУРИ
GLASE MIXTURE

Изобретение относится к технологии силикатов и касается шихтовых составов глазурей для нанесения на керамическую плитку, изразцы.
Известен также шихтовый состав глазури, включающий, мас.%: пегматит 26-30; кварцевый песок 20-21; бура 5-33; карбонат стронция 3-15; доломит 2-5; сода кальцинированная 3-6; борная кислота 5-26 [1].
Задача изобретения состоит в повышении термостойкости глазури.
Технический результат достигается тем, что в шихтовом составе глазури, включающем пегматит, кварцевый песок, буру, карбонат стронция, доломит, соду кальцинированную, борную кислоту, компоненты находятся при следующем соотношении, мас.%: пегматит 35-36; кварцевый песок 24-26; бура 18-20; карбонат стронция 8-10; доломит 6-7; сода кальцинированная 1-2; борная кислота 3-4.
В таблице приведены варианты шихтового состава глазури.
Таблица
Компоненты
Содержание в составах, мас.%:
№1
№2
№3
Пегматит
36
35,5
35
Кварцевый песок
24
25
26
Бура
18
19
20
Карбонат стронция
10
9
8
Доломит
6
6,5
7
Сода кальцинированная
2
1,5
1
Борная кислота
4
3,5
3
Компоненты дозируют в требуемых количествах, измельчают, смешивают и при температуре 1400°С варят фритту. Расплав гранулируют в воду. Фритту размалывают до полного прохождения через сетку №008 и подготавливают суспензию влажностью 45-47%. Готовую глазурную суспензию наносят (напылением, поливом, окунанием) на поверхность керамических изделий, сушат на воздухе и обжигают при температуре 950°С в течение 30-45 мин.
Термостойкость глазури (нагрев до 100°С - охлаждение до 20°С и воде) составит 8-10 теплосмен.
Источники информации
1. А.с. №872515 СССР, 1981.